(57)【特許請求の範囲】
【請求項１】
高捲縮繊維１００ｍａｓｓ％から構成されている繊維シート表面に、プリント樹脂を有する成形用繊維シート（但し、前記繊維シート表面に、プリント樹脂の繊維層を有する成形用繊維シートを除く）であり、前記プリント樹脂量が３０ｇ／ｍ２以下、かつ通気度が５〜３０ｃｍ３／ｃｍ２・ｓｅｃ．であることを特徴とする、成形用繊維シート。
【請求項２】
プリント樹脂により模様が形成されていることを特徴とする、請求項１記載の成形用繊維シート。
【発明の詳細な説明】
【技術分野】
【０００１】
本発明は成形用繊維シートに関する。特には、成形時に伸びやすく、皺が発生しない、吸音性に優れる成形用繊維シートに関し、また、意匠性に優れる成形用繊維シートにも関する。本発明の成形用繊維シートは、特に自動車用途の成形用繊維シートとして好適に使用できる。
【背景技術】
【０００２】
従来から各種用途の形状に適合するように、繊維シートを成形することが一般的に行われている。このような成形の方法として、一対の金型によって、繊維シートに対して、熱と圧力を作用させることにより成形するヒートプレス法、予め加熱された繊維シートに対して、一対の金型によって圧力を作用させることにより成形するコールドプレス法、が知られている。
【０００３】
前者のヒートプレス法により成形する場合、繊維シートの金型形状への追従性に優れているように、本願出願人は、「捲縮発現した潜在捲縮性繊維を含む繊維基材からなることを特徴とする成形用繊維シート」を提案した（特許文献１）。しかしながら、この成形用繊維シートは吸音性能の低いものであったため、吸音性能を得るためには、吸音性に優れる基材マットと積層するか、基材マットとの接着剤層として、接着樹脂フィルムを使用する必要があった。しかしながら、前者のように吸音性に優れる基材マットと積層する場合には、基材マットが限定され、汎用性がない、という問題があり、後者のように、接着樹脂フィルムを使用した場合には、金型形状に追従しやすいように、捲縮発現した潜在捲縮性繊維を含んでいるにもかかわらず、接着樹脂フィルムが伸びにくいため、成形するために多大な力を要し、成形できたとしても、接着樹脂フィルムは通気性が低く、成形時に空気が抜けにくいため、皺が発生しやすいという問題があった。
【０００４】
また、本願出願人は、「捲縮発現した潜在捲縮性繊維を含む不織布からなり、通気度が５〜２０（ｃｍ３／ｃｍ２・ｓ）、かつ少なくとも一方向における１０Ｎ荷重時の伸びが５０ｍｍ以上であることを特徴とする成形用表皮材。」を提案した（特許文献２）。このような成形用表皮材は、実際には、捲縮発現した潜在捲縮性繊維を含む捲縮発現繊維ウエブを、加熱及び加圧して製造しているが、前記のような低通気度とするためには、比較的強く加熱及び加圧する必要があり、成形用表皮材の嵩が潰れてペーパーライクになり、深絞り成形した場合に、皺が発生しやすい、という問題があった。
【先行技術文献】
【特許文献】
【０００５】
【特許文献１】特開２０１２−１０２４３７号公報
【特許文献２】特開２０１４−２１４３９０号公報
【発明の開示】
【発明が解決しようとする課題】
【０００６】
本発明はこのような状況に鑑みてなされたものであり、皺を発生させることなく成形でき、しかも吸音性能を有する成形用繊維シートを提供することを目的とする。また、意匠性にも優れる成形用繊維シートを提供することも目的とする。
【課題を解決するための手段】
【０００７】
本発明の請求項１にかかる発明は、「高捲縮繊維１００ｍａｓｓ％から構成されている繊維シート表面に、プリント樹脂を有する成形用繊維シート（但し、前記繊維シート表面に、プリント樹脂の繊維層を有する成形用繊維シートを除く）であり、前記プリント樹脂量が３０ｇ／ｍ２以下、かつ通気度が５〜３０ｃｍ３／ｃｍ２・ｓｅｃ．であることを特徴とする、成形用繊維シート。」である。
【０００８】
本発明の請求項２にかかる発明は、「プリント樹脂により模様が形成されていることを特徴とする、請求項１記載の成形用繊維シート。」である。
【発明の効果】
【０００９】
本発明の請求項１にかかる発明は、高捲縮繊維１００ｍａｓｓ％から構成されている繊維シートからなり、しかもプリント樹脂量が少なく、高捲縮繊維の伸びを阻害せず、小さい力で伸びやすいため、皺を発生させることなく成形しやすい成形用繊維シートである。また、通気度が５ｃｍ３／ｃｍ２・ｓｅｃ．以上とある程度の通気性があるため、成形時に空気が抜けやすいことからも、皺が発生しにくい成形用繊維シートである。更に、通気度が３０ｃｍ３／ｃｍ２・ｓｅｃ．以下と通気度が比較的低く、音のエネルギーを熱エネルギーに変換しやすいため、吸音性に優れている。更に、成形用繊維シート自体が吸音性に優れており、吸音性を有する材料と積層する必要がなく、様々な材料と組合わせることができるため、汎用性に優れている。
【００１０】
本発明の請求項２にかかる発明は、プリント樹脂により模様が形成されているため、意匠性にも優れている。
【図面の簡単な説明】
【００１１】
【図１】実施例６におけるプリント樹脂液Ａの配置状態を示す平面図
【発明を実施するための最良の形態】
【００１２】
本発明の成形用繊維シートは高捲縮繊維を含む繊維シートをベースとしている。この高捲縮繊維は文字通り、多くの捲縮を有し、成形時の圧力によって伸びやすく、小さい力で成形できるため、成形時に皺の発生しにくい成形用繊維シートである。このように、高捲縮繊維は伸びやすいように、５０個／インチ以上の捲縮数を有するのが好ましい。なお、捲縮数はＪＩＳ  Ｌ１０１５：2010  ８．１２．１  けん縮数、に規定する方法により得られる値をいう。
【００１３】
このような本発明の高捲縮繊維は例えば、潜在捲縮性繊維の捲縮を発現させることによって得ることができる。このように潜在捲縮性繊維の捲縮を発現させることによって得た高捲縮繊維は三次元スパイラル状の形態を有するため、成形時の圧力によって伸びやすい。
【００１４】
この高捲縮繊維の基となることのできる潜在捲縮性繊維としては、例えば、熱収縮率の異なる複数の樹脂が複合された複合繊維、繊維の一部に特定の熱履歴を施した繊維を挙げることができる。より具体的には、複合繊維として、繊維横断面が偏心型芯鞘構造のもの、又はサイドバイサイド型構造のものを好適に用いることができる。また、熱収縮率の異なる樹脂の組み合わせとしては、例えば、ポリエステル−低融点ポリエステル、ポリアミド−低融点ポリアミド、ポリエステル−ポリアミド、ポリエステル−ポリプロピレン、ポリプロピレン−低融点ポリプロピレン、ポリプロピレン−ポリエチレンなどの組み合わせを挙げることができる。特に、ポリエステル−低融点ポリエステル、又はポリプロピレン−低融点ポリプロピレンの組み合わせからなる潜在捲縮性繊維は三次元スパイラル状の形態を形成しやすく、伸びやすいため好適である。
【００１５】
また、繊維の一部に特定の熱履歴を施した潜在捲縮性繊維としては、例えば、ポリエステル、ポリアミドなどの熱可塑性樹脂からなる繊維の一側面を熱刃などにあてながら通過させた繊維を挙げることができる。
【００１６】
この潜在捲縮性繊維の繊度は特に限定するものではないが、吸音性及び成形後の外観品位に優れているように、４．４ｄｔｅｘ以下であるのが好ましく、３．３ｄｔｅｘ以下であるのがより好ましい。繊度の下限は特に限定するものではないが、伸びやすく、また、外観品位に優れているように、０．５ｄｔｅｘ以上であるのが好ましく、０．８ｄｔｅｘ以上であるのがより好ましい。なお、潜在捲縮性繊維として繊度の異なる２種類以上の潜在捲縮性繊維を使用することができ、この場合には、次の式により算出される平均繊度が前記繊度範囲内にあるのが好ましい。また、繊度の異なる３種類以上の潜在捲縮性繊維を使用した場合も、同様にして算出される平均繊度が前記繊度範囲内にあるのが好ましい。
Ｆａｖ＝１／［（Ｐａ／１００）／Ｆａ＋（Ｐｂ／１００）／Ｆｂ］
ここで、Ｆａｖは平均繊度（単位：ｄｔｅｘ）、Ｐａは繊維シートに占める一方の潜在捲縮性繊維（潜在捲縮性繊維Ａ）の質量割合（単位：ｍａｓｓ％）、Ｆａは潜在捲縮性繊維Ａの繊度（単位：ｄｔｅｘ）、Ｐｂは繊維シートに占める他方の潜在捲縮性繊維（潜在捲縮性繊維Ｂ）の質量割合（単位：ｍａｓｓ％）、Ｆｂは潜在捲縮性繊維Ｂの繊度（単位：ｄｔｅｘ）を、それぞれ意味する。
【００１７】
なお、高捲縮繊維を潜在捲縮性繊維の捲縮を発現させることによって得た場合、高捲縮繊維の繊度は潜在捲縮性繊維を構成する樹脂が熱収縮しているため、潜在捲縮性繊維の繊度よりも若干太い。
【００１８】
また、潜在捲縮性繊維の繊維長は特に限定するものではないが、伸びやすいように、また、外観品位の優れる成形用繊維シートであるように、２０〜８０ｍｍであるのが好ましく、３０〜７０ｍｍであるのがより好ましい。なお、高捲縮繊維を潜在捲縮性繊維の捲縮を発現させることによって得た場合、高捲縮繊維の繊維長は潜在捲縮性繊維を構成する樹脂が熱収縮しているため、潜在捲縮性繊維の繊維長よりも若干短い。
【００１９】
本発明の繊維シートを構成する高捲縮繊維は上述のような潜在捲縮性繊維の捲縮を発現させて得ることができるが、捲縮は加熱によって発現させることができる。なお、加熱は、例えば、熱風ドライヤー、赤外線ランプ、加熱ロールなどによって実施することができるが、潜在捲縮性繊維の捲縮発現を妨げないように、熱風ドライヤー、赤外線ランプなどの固体による圧力がかからない条件下で実施するのが好ましい。また、潜在捲縮性繊維を含む繊維ウエブを形成した後に潜在捲縮性繊維の捲縮を発現させる場合には、伸びやすい成形用繊維シートとすることができるように、潜在捲縮性繊維の捲縮発現による繊維ウエブの収縮分を見込んでオーバーフィードしながら加熱し、捲縮を発現させるのが好ましい。
【００２０】
このプリント前の繊維シートは伸びやすいように、高捲縮繊維を５０ｍａｓｓ％以上含んでいるのが好ましく、７０ｍａｓｓ％以上含んでいるのがより好ましく、８０ｍａｓｓ％以上含んでいるのが更に好ましく、９０ｍａｓｓ％以上含んでいるのが更に好ましく、１００ｍａｓｓ％から構成されているのが最も好ましい。
【００２１】
繊維シートを構成する高捲縮繊維以外の繊維は特に限定するものではないが、例えば、自動車分野のように、難燃性を必要とする用途に適用する場合には、難燃性に優れているように、２００℃以上の融点又は分解点を有する合成繊維であるのが好ましく、より具体的には、ポリエステル系繊維（ポリエチレンテレフタレート繊維、ポリブチレンテレフタレート繊維、ポリトリメチレンテレフタレート繊維など）、ポリアミド系繊維（６ナイロン繊維、６６ナイロン繊維など）、ポリビニルアルコール繊維、アクリル繊維、ポリ塩化ビニル繊維、ポリウレタン繊維、フッ素繊維、アラミド繊維等の合成繊維を挙げることができる。このような合成繊維の繊度は、４．４ｄｔｅｘ以下であるのが好ましく、３．３ｄｔｅｘ以下であるのがより好ましい。なお、合成繊維の繊度の下限は特に限定するものではないが、０．５ｄｔｅｘ以上であるのが好ましく、０．８ｄｔｅｘ以上であるのが好ましい。また、合成繊維の繊維長は特に限定するものではないが、２０〜８０ｍｍであるのが好ましく、３０〜７０ｍｍであるのがより好ましい。
【００２２】
また、繊維シートを構成する高捲縮繊維以外の繊維として、セルロース系繊維を使用することもできる。セルロース系繊維は燃焼時に炭化することにより、燃焼速度を落とす効果を奏するため、難燃性に優れている。このセルロース系繊維としては、例えば、レーヨン繊維、ポリノジック繊維、キュプラ繊維、綿繊維、麻繊維などを挙げることができ、これらの中でも、綿繊維又はレーヨン繊維は経済性の面で好ましく、特にレーヨン繊維は染色等の加工性に優れ、しかも燃焼しても有毒ガスが発生せず、高温にもならないため、好適に使用できる。このセルロース系繊維の繊度は、４．４ｄｔｅｘ以下であるのが好ましく、３．３ｄｔｅｘ以下であるのがより好ましい。なお、セルロース系繊維の繊度の下限は特に限定するものではないが、０．５ｄｔｅｘ以上であるのが好ましく、０．８ｄｔｅｘ以上であるのがより好ましい。また、セルロース系繊維の繊維長は特に限定するものではないが、２０〜８０ｍｍであるのが好ましく、３０〜７０ｍｍであるのがより好ましい。
【００２３】
本発明における「融点」は、ＪＩＳ  Ｋ７１２１−1987の規定に則り、熱流束示差走査熱量測定（ＤＳＣ）により得たＤＳＣ曲線から読み取った融解温度をいい、「補外融解開始温度」は、ＪＩＳ  Ｋ７１２１−1987の規定に則り、熱流束示差走査熱量測定（ＤＳＣ）により得たＤＳＣ曲線から読み取った補外融解開始温度をいい、「分解点」はＪＩＳ  Ｋ  ７１２０-1987（プラスチックの熱重量測定方法）に定義される開始温度Ｔ１をいう。また、「繊度」はＪＩＳ  Ｌ  １０１５：2010、８．５．１（正量繊度）に規定されているＡ法により得られる値を意味し、「繊維長」はＪＩＳ  Ｌ  １０１５：2010、８．４．１［補正ステープルダイヤグラム法（Ｂ法）］により得られる値を意味する。
【００２４】
本発明の繊維シートは前述のような高捲縮繊維を含むものであるが、その形態は、例えば、不織布、織物、編物であることができる。これらの中でも、高捲縮繊維がランダムに配置することができ、成形性に優れている不織布形態であるのが好ましい。
【００２５】
このような高捲縮繊維を含む繊維シートは、常法により形成することができる。好適である不織布は、例えば、捲縮発現する前の潜在捲縮性繊維を含む繊維ウエブをカード法、エアレイ法などの乾式法、湿式法、又はスパンボンド法などの直接法により形成した後、熱処理を実施し、潜在捲縮性繊維の捲縮を発現させることによって製造することができる。なお、不織布の形態安定性を高めるために、熱処理を実施する前に、ニードルや水流などの流体で絡合するのが好ましい。特に、水流で絡合すると、伸びやすい不織布を製造できるため好適である。なお、本発明の高捲縮繊維を含む繊維シートはバインダによって接着していないのが好ましい。バインダで接着していることによって、成形時の伸びが悪くなり、皺を発生しやすくなるためである。
【００２６】
このような繊維シートは比較的通気度が高く、吸音性能に劣るため、吸音性能を高めるために、本発明の成形用繊維シートは上述のような繊維シート表面に、プリント樹脂を有する。上述のような繊維シートは前述の通り、高捲縮繊維を含んでいるため伸びやすく、また、３０ｇ／ｍ２以下とプリント樹脂量が少なく、高捲縮繊維の伸びを阻害しにくいため、小さい力で伸び、皺を発生させることなく成形しやすい成形用繊維シートである。しかも、通気度が５ｃｍ３／ｃｍ２・ｓｅｃ．以上とある程度の通気性があり、成形時に空気が抜けやすいため、この点からも皺が発生しにくい成形用繊維シートである。更には、通気度が３０ｃｍ３／ｃｍ２・ｓｅｃ．以下と通気度が比較的低く、音のエネルギーを熱エネルギーに変換しやすいため、吸音性に優れている。
【００２７】
なお、樹脂量が少なければ少ない程、高捲縮繊維の伸びを阻害しにくく、小さい力で伸び、皺を発生させることなく成形しやすいため、プリント樹脂量は２８ｇ／ｍ２以下であるのが好ましく、２６ｇ／ｍ２以下であるのがより好ましく、２４ｇ／ｍ２以下であるのが更に好ましく、２２ｇ／ｍ２以下であるのが更に好ましい。一方で、プリント樹脂量が少な過ぎると、通気度を３０ｃｍ３／ｃｍ２・ｓｅｃ．以下とするのが困難になる傾向があるため、５ｇ／ｍ２以上であるのが好ましく、１０ｇ／ｍ２以上であるのがより好ましく、１５ｇ／ｍ２以上であるのが更に好ましい。
【００２８】
本発明の成形用繊維シートにおける樹脂は３０ｇ／ｍ２以下のプリント樹脂量で、通気度を５〜３０ｃｍ３／ｃｍ２・ｓｅｃ．とできれば良く、特に限定するものではないが、例えば、アクリル樹脂、ポリエステル樹脂、及び／又はポリウレタン樹脂であることができる。
【００２９】
また、プリント樹脂による模様も、通気度が５〜３０ｃｍ３／ｃｍ２・ｓｅｃ．である限り、特に限定するものではないが、全面的（べた）及び／又は部分的にプリント樹脂を有することができる。特に、全面的にプリント樹脂を有すると、前記通気度となりやすいため好適である。
【００３０】
なお、プリント樹脂により模様が形成されていると、意匠性に優れているため好適である。プリント樹脂による模様は特に限定するものではないが、例えば、格子模様、市松模様、縦縞模様、横縞模様、ドット模様、ヘリンボーン模様などを例示することができる。
【００３１】
このようなプリント樹脂による模様は、（１）プリント樹脂を部分的にのみ有することによって、模様が形成されていても良いし、（２）全面的に有するプリント樹脂（「べたプリント樹脂」と表記することがある）の上に、更に、べたプリント樹脂とは異なる明度、色彩、及び／又は彩度を有するプリント樹脂（「模様プリント樹脂」と表記することがある）を部分的に有することによって、模様が形成されていても良いし、（３）プリント樹脂（模様プリント樹脂）を部分的に有することによって模様が形成されているとともに、模様プリント樹脂とは異なる明度、色彩、及び／又は彩度を有するプリント樹脂を、模様プリント樹脂の模様の残余領域に有していても良い。これらの中でも、（２）又は（３）のように全面的にプリント樹脂を有すると前記通気度を満たしやすく、しかも模様プリント樹脂を有することによって意匠性にも優れているため好適である。なお、模様プリント樹脂は１種類から構成されていても良いし、明度、色彩、及び／又は彩度の点で異なるプリント樹脂２種類以上から構成されていても良い。
【００３２】
なお、プリント樹脂以外に、機能性物質を含んでいることができる。例えば、染料又は顔料を含んでいることによって、成形用繊維シートの意匠性を付与又は高めることができ、難燃剤（例えば、リン系難燃剤、臭素系難燃剤、無機系難燃剤）を含んでいることによって、成形用繊維シートの難燃性を付与又は高めることができ、撥水剤又は撥油剤を含んでいることによって、成形用繊維シートの防汚性を付与又は高めることができ、界面活性剤を含んでいることによって、成形用繊維シートの親水性を付与又は高めることができる。なお、このような機能性物質は２種類以上含んでいることができる。
【００３３】
このような本発明のプリント樹脂は常法によりプリントして形成することができる。例えば、全面的にプリント樹脂を有するようにする場合には、平版印刷により実施して形成することができ、部分的にプリント樹脂を有するようにする場合には、凸版印刷、凹版印刷、孔版印刷などにより実施して形成することができる。
【００３４】
本発明の成形用繊維シートは前述のように、少ないプリント樹脂量であるにもかかわらず、通気度が５ｃｍ３／ｃｍ２・ｓｅｃ．以上とある程度の通気性があるため、成形時に空気が抜けやすく、皺が発生しにくい。また、通気度が３０ｃｍ３／ｃｍ２・ｓｅｃ．以下と通気度が比較的低く、音のエネルギーを熱エネルギーに変換しやすいため吸音性に優れている。好ましい通気度は１０〜２８ｃｍ３／ｃｍ２・ｓｅｃ．であり、より好ましくは１５〜２５ｃｍ３／ｃｍ２・ｓｅｃ．である。この通気度はＪＩＳ  Ｌ１９１３：２０１０「一般不織布試験方法」に規定される６．８．１（フラジール形法）によって測定される値をいう。
【００３５】
本発明の成形用繊維シートの目付、厚さは、成形用繊維シートの使用用途等にによって異なるため、特に限定するものではないが、目付は５０〜２００ｇ／ｍ２であるのが好ましく、８０〜１８０ｇ／ｍ２であるのがより好ましく、１２０〜１７０ｇ／ｍ２であるのが更に好ましい。また、成形用繊維シートの厚さは０．１〜０．８ｍｍであるのが好ましく、０．２〜０．７ｍｍであるのがより好ましい。本発明における目付はＪＩＳ  Ｌ１９１３：2010「一般不織布試験方法」に規定される６．２［単位面積当たりの質量（ＩＳＯ法）］によって測定される値を意味し、厚さは圧縮弾性試験機［ライトマチック（登録商標）ＶＬ−５０、株式会社ミツトヨ製］を用い、荷重面積５ｃｍ２当たりの荷重を２．００ｋＰａとして測定した値を意味する。
【００３６】
このような本発明の成形用繊維シートは、例えば、潜在捲縮性繊維を含む前駆繊維シートを形成した後、前記潜在捲縮性繊維の捲縮を発現させて高捲縮繊維を含む繊維シートを形成する。次いで、繊維シートの通気度が２０〜５０ｃｍ３／ｃｍ２・ｓｅｃ．程度となるように繊維シートの厚さ方向に圧縮した後、圧縮した繊維シートの表面に、３０ｇ／ｍ２以下の量（固形分）でプリントし、乾燥して、通気度が５〜３０ｃｍ３／ｃｍ２・ｓｅｃ．の本発明の成形用繊維シートを製造することができる。
【００３７】
より具体的には、繊維シートが好適である不織布からなる場合、潜在捲縮性繊維を含む繊維ウエブをカード法、エアレイ法などの乾式法、湿式法、又はスパンボンド法などの直接法により形成した後、熱処理を実施して潜在捲縮性繊維の捲縮を発現させて高捲縮繊維とし、高捲縮繊維を含む不織布を形成する。なお、不織布の形態安定性を高めるため、熱処理を実施する前に、ニードルや水流などの流体で絡合するのが好ましい。なお、バインダで接着させると、成形時の伸びが悪くなり、皺が発生しやすくなるため、バインダで接着しないのが好ましい。
【００３８】
また、加熱は、潜在捲縮性繊維の捲縮発現を妨げないように、熱風ドライヤー、赤外線ランプなどの固体による圧力がかからない条件下で実施するのが好ましい。更に、伸びやすい不織布となるように、潜在捲縮性繊維の捲縮発現による繊維ウエブの収縮分を見込んでオーバーフィードしながら加熱し、捲縮を発現させるのが好ましい。
【００３９】
次いで、不織布の通気度が２０〜５０ｃｍ３／ｃｍ２・ｓｅｃ．程度（好ましくは、２５〜４０ｃｍ３／ｃｍ２・ｓｅｃ．）となるように、不織布を厚さ方向に圧縮するのが好ましい。また、プリント樹脂により模様を形成する場合、このように圧縮することによって不織布表面が平滑になるため、模様が鮮明となり、意匠性に優れているという点からも、不織布を厚さ方向に圧縮するのが好ましい。圧縮する方法は特に限定するものではないが、例えば、カレンダー、フラットプレス機等により実施することができる。なお、この圧縮工程によって、高捲縮繊維等の繊維を融着させると、成形時に伸びにくく、皺の発生しやすい成形用繊維シートとなってしまうため、高捲縮繊維等の繊維を融着させない条件で圧縮して、前述の通気度とするのが好ましい。この圧縮条件は前記通気度となる条件であれば良く、特に限定するものではないが、例えば、カレンダーで圧縮する場合、不織布構成繊維を構成する樹脂成分の中で最も補外融解開始温度の低い樹脂成分の補外融解開始温度よりも低い温度（好ましくは、補外融解開始温度よりも１０℃以上低い温度）、かつ線圧１〜１０ｋｇ／ｃｍ、好ましくは３〜７ｋｇ／ｃｍで加圧すると、前記通気度とすることができるとともに、不織布表面を平滑にすることができる。
【００４０】
そして、圧縮した不織布の表面に、３０ｇ／ｍ２以下の量（固形分）でプリントし、乾燥して、通気度が５〜３０ｃｍ３／ｃｍ２・ｓｅｃ．の成形用繊維シートを製造することができる。なお、プリントは圧縮した不織布表面に、全面的にプリントし、全面的にプリント樹脂を付与すると、前記通気度としやすいため好適である。このように全面的にプリント樹脂を付与するには、例えば、平版印刷により実施することができる。一方で、部分的にプリント樹脂を付与して模様を形成すると、意匠性に優れているため好適である。このように部分的にプリント樹脂を付与して模様を形成するには、例えば、凸版印刷、凹版印刷、孔版印刷により実施することができる。なお、全面的なプリント樹脂の付与と部分的なプリント樹脂の付与による模様の形成の両方を実施しても良いし、部分的にプリント樹脂を付与することを繰り返して模様を形成しても良いし、部分的にプリント樹脂を付与することを繰り返して模様を形成した結果として、全面的にプリント樹脂を付与しても良い。また、乾燥は、例えば、熱風乾燥、冷風乾燥、減圧乾燥、遠赤外線乾燥などを挙げることができる。
【００４１】
本発明の成形用繊維シートは成形時に伸びやすく、皺を発生させることなく成形でき、しかも吸音性能にも優れるため、これらの特性を必要とする用途に好適に使用することができる。例えば、自動車用途の成形用繊維シートとして好適に使用できる。なお、成形はヒートプレスによる成形であっても、コールドプレスによる成形であっても、成形時に伸びやすく、皺を発生させることなく成形でき、吸音性能にも優れる成形シートを得ることができる。また、本発明の成形用繊維シート自体が吸音性に優れているため、別の材料と積層する場合であっても、別の材料は吸音性に優れる必要がないため、様々な別の材料と組合わせることができ、汎用性に優れている。
【００４２】
本発明の成形用繊維シートは単体で使用することもできるが、別の材料と複合して、各種用途に適用することもできる。このように別の材料と複合しやすいように、本発明の成形用繊維シートは接着剤層を備えていることができる。この接着剤層は成形の際に別の材料と接着しやすいように、２００℃以下の融点をもつ樹脂（以下、「接着樹脂」ということがある）を含んでいるのが好ましく、１９０℃以下の融点をもつ接着樹脂であるのが好ましく、１８０℃以下の融点をもつ接着樹脂であるのがより好ましい。一方で、融点が低すぎると、耐熱性が低下し、適用用途が限定されるため、８０℃以上の融点をもつ接着樹脂であるのが好ましく、９０℃以上の融点をもつ接着樹脂であるのがより好ましい。
【００４３】
このような接着樹脂としては、例えば、ポリプロピレン、ポリエチレン（例えば、高密度ポリエチレン、低密度ポリエチレン）、ポリ塩化ビニル、ポリアミド、エチレン−酢酸ビニル共重合体などから選ばれる樹脂を、１種類又は２種類以上使用することができる。これらの中でもポリエチレンは、接着温度が低く、また接着性も優れているため好適である。
【００４４】
このような接着樹脂は別の材料との接着性に優れるように、例えば、繊維形態又はパウダー形態であるのが好ましい。より具体的には、接着樹脂繊維、接着樹脂繊維を含む繊維シート（例えば、不織布、織物）、又は接着樹脂パウダーの形態であるのが好ましい。接着樹脂がフィルム形態であると、成形時に伸びにくくなり、皺が発生しやすくなるため、接着樹脂はフィルム形態ではないのが好ましい。
【００４５】
なお、接着樹脂繊維の接着剤層を有する成形用繊維シートは、接着樹脂繊維を成形用繊維シートに積層した後に、水流などの絡合を作用させることにより、及び／又は接着樹脂繊維の接着性を発現させることによって製造することができる。また、接着樹脂繊維を含む繊維シートの接着剤層を有する成形用繊維シートは、成形用繊維シートに繊維シートを積層し、水流などの絡合を作用させることにより、及び／又は接着樹脂繊維の接着性を発現させることによって製造することができる。更に、接着樹脂パウダーの接着剤層を有する成形用繊維シートは、成形用繊維シートに接着樹脂パウダーを散布し、接着樹脂パウダーの接着性を発現させることによって製造することができる。
【００４６】
このように成形用繊維シートが接着剤層を備えている場合、接着剤量は特に限定するものではないが、１０〜６０ｇ／ｍ２であるのが好ましく、２０〜５０ｇ／ｍ２であるのがより好ましい。
【００４７】
なお、本発明の成形用繊維シートと接着して複合化できる別の材料は、接着した複合体の使用用途によって異なり、特に限定するものではないが、好適である自動車用途の場合、剛性、耐熱性、難燃性、吸音性等を考慮して、例えば、樹脂含浸したガラスウールマット、フェルト、ロックウールマット、レジンフェルト、ポリウレタン、ポリスチレン又はポリオレフィン系樹脂の発泡体、ポリエステル繊維等の合成繊維からなる不織布などであることができる。なお、本発明の成形用繊維シートそれ自体が吸音性を有するため、別の材料が吸音性に優れる材料である必要はない。
【００４８】
このような接着した複合体は、成形用繊維シートの接着剤層を別の材料と当接するように積層した状態で成形（例えば、ヒートプレス、コールドプレス）して製造できる。或いは、接着剤層を備えていない成形用繊維シートを、前述のような接着剤構成材料（例えば、接着樹脂パウダー、接着樹脂繊維、接着樹脂繊維を含む繊維シートなど）を介して別の材料と積層した状態で成形（例えば、ヒートプレス、コールドプレス）して製造できる。
【００４９】
このような接着した複合体は、例えば、自動車、産業用機械、建設機械などのエンジンルームにおける吸音材、マンション、住宅、学校、病院、図書館などの建築物用吸音材、自動車天井材などに使用することができ、特に、自動車のエンジンルームにおける吸音材として好適に使用できる。
【実施例】
【００５０】
以下に、本発明の実施例を記載するが、本発明は以下の実施例に限定されるものではない。
【００５１】
（実施例１〜５、比較例１〜６）
ポリエステル／低融点ポリエステルの組み合わせで、繊維横断面がサイドバイサイド型に構成された潜在捲縮性繊維［繊度：２．２ｄｔｅｘ、繊維長：５１ｍｍ、東レ（株）製、東レテトロン（登録商標）Ｔ−２５］を１００％用い、カード機により開繊して繊維ウエブを形成した後、ノズル径０．１３ｍｍ、ノズルピッチ０．６ｍｍのノズルプレートから水圧９ＭＰａの水流を繊維ウエブの両面に対して噴出して、絡合繊維ウエブを形成した。
【００５２】
続いて、絡合繊維ウエブを１２５℃で乾燥した後、オーバーフィードしながら、熱風ドライヤーによる温度１９５℃での熱処理を約１５秒間実施することによって、潜在捲縮性繊維の捲縮を発現させ、高捲縮繊維とした直後に、カレンダーロールを用い、表１に示すような条件で、高捲縮繊維を融着させることなく厚さ方向に加圧し、表１に示すような通気度を有する圧縮不織布（目付：１４０ｇ／ｍ２）をそれぞれ製造した。
【００５３】
【表１】
0006566802.tif 000002
【００５４】
他方で、次の配合のプリント樹脂液を用意した。
（１）プリント樹脂液Ａ
増粘剤［カーボポール（登録商標）９４０、日本ループリゾール（株）製］・・・０．２４重量部
消泡剤［シンエツシリコーン（登録商標）ＫＭ−７３、信越化学工業（株）製］・・・０．７重量部
アクリル樹脂バインダー［ボンコート（登録商標）ＡＢ−８８６、ＤＩＣ（株）製］・・・７重量部
黒顔料［Ｒ．Ｗ．ＢＬＡＣＫ  ＲＣ（Ｖ）、ＤＩＣ（株）製］・・・１０重量部
難燃剤［ネオステッカー（登録商標）ＮＢ−３７００、日華化学（株）製］・・・１２重量部
撥水剤［アサヒガード（登録商標）ＡＧ−Ｅ３００Ｄ、旭硝子（株）製］・・・１．５重量部
２５％アンモニア水・・・１重量部
水・・・６７．５６重量部
【００５５】
（２）プリント樹脂液Ｂ
増粘剤［カーボポール（登録商標）９４０、日本ループリゾール（株）製］・・・０．２４重量部
消泡剤［シンエツシリコーン（登録商標）ＫＭ−７３、信越化学工業（株）製］・・・０．９重量部
アクリル樹脂バインダー［ボンコート（登録商標）ＡＢ−８８６、ＤＩＣ（株）製］・・・９．５重量部
黒顔料［Ｒ．Ｗ．ＢＬＡＣＫ  ＲＣ（Ｖ）、ＤＩＣ（株）製］・・・１３重量部
難燃剤［ネオステッカー（登録商標）ＮＢ−３７００、日華化学（株）製］・・・１６重量部
撥水剤［アサヒガード（登録商標）ＡＧ−Ｅ３００Ｄ、旭硝子（株）製］・・・２重量部
２５％アンモニア水・・・１重量部
水・・・５７．３６重量部
【００５６】
（３）プリント樹脂液Ｃ
増粘剤［カーボポール（登録商標）９４０、日本ループリゾール（株）製］・・・０．２４重量部
消泡剤［シンエツシリコーン（登録商標）ＫＭ−７３、信越化学工業（株）製］・・・０．５５重量部
アクリル樹脂バインダー［ボンコート（登録商標）ＡＢ−８８６、ＤＩＣ（株）製］・・・５．５重量部
黒顔料［Ｒ．Ｗ．ＢＬＡＣＫ  ＲＣ（Ｖ）、ＤＩＣ（株）製］・・・７．５重量部
難燃剤［ネオステッカー（登録商標）ＮＢ−３７００、日華化学（株）製］・・・８．８重量部
撥水剤［アサヒガード（登録商標）ＡＧ−Ｅ３００Ｄ、旭硝子（株）製］・・・１．１重量部
２５％アンモニア水・・・１重量部
水・・・７５．３１重量部
次いで、平版印刷により、表２に示す組合せで、前記圧縮不織布の片面に全面的にプリントした後、温度１８０℃で熱風乾燥し、表３に示すような物性を有し、全面的にプリント樹脂を有する成形用不織布をそれぞれ製造した。
【００５７】
【表２】
0006566802.tif 000003
＃：プリントなし
【００５８】
【表３】
0006566802.tif 000004
【００５９】
（実施例６）
実施例１と同様にして、繊維ウエブの形成、絡合繊維ウエブの形成、潜在捲縮性繊維の捲縮発現、カレンダーロールによる加圧（温度：２５℃、圧力：４．５ｋｇ／ｃｍ）を実施して、通気度３９ｃｍ３／ｃｍ２／ｓｅｃ．の圧縮不織布（目付：１４０ｇ／ｍ２）を製造した。
【００６０】
また、実施例１と同じプリント樹脂液Ａに加えて、次の配合のプリント樹脂液Ｄを用意した。
【００６１】
（１）プリント樹脂液Ｄ
増粘剤［カーボポール（登録商標）９４０、日本ループリゾール（株）製］・・・０．２４重量部
消泡剤［シンエツシリコーン（登録商標）ＫＭ−７３、信越化学工業（株）製］・・・０．７重量部
アクリル樹脂バインダー［ボンコート（登録商標）ＡＢ−８８６、ＤＩＣ（株）製］・・・７重量部
黒顔料［Ｒ．Ｗ．ＢＬＡＣＫ  ＲＣ（Ｖ）、ＤＩＣ（株）製］・・・５重量部
難燃剤［ネオステッカー（登録商標）ＮＢ−３７００、日華化学（株）製］・・・１２重量部
撥水剤［アサヒガード（登録商標）ＡＧ−Ｅ３００Ｄ、旭硝子（株）製］・・・１．５重量部
２５％アンモニア水・・・１重量部
水・・・７２．５６重量部
【００６２】
次いで、平版印刷により、プリント樹脂液Ｄを前記圧縮不織布の片面に全面的にプリント［プリント樹脂量（固形分）：２０ｇ／ｍ２］し、続いて、プリント樹脂液Ｄのプリント面に、更にプリント樹脂液Ａを図１に示す配置で、市松模様状、かつ斜線状にプリント［プリント樹脂量（固形分）：４ｇ／ｍ２］した後、温度１８０℃で熱風乾燥し、全面的にべたプリント樹脂を有するとともに、市松模様状に模様プリント樹脂を有する成形用不織布（目付：１６４ｇ／ｍ２、厚さ：０．６８ｍｍ、通気度：２２ｃｍ３／ｃｍ２／ｓｅｃ．）を製造した。この成形用不織布は意匠性に優れるものであった。
【００６３】
（成形後の外観評価）
実施例１〜６及び比較例１〜６の成形用不織布それぞれを、温度１８０℃に加熱した一対の金型（最大深さ：５ｃｍ）により９０秒間加圧して、エンジンルームサイレンサーの形状に成形し、成形不織布を作製した。その後、成形不織布の外観を観察し、次の基準にしたがって評価した。この結果は表３に示す通りであった。
【００６４】
（基準）
○：皺がなく、外観品位に優れる
▲：皺が発生しているため、外観品位に劣る
×：破断してしまい、外観品位が著しく劣る
【００６５】
（吸音性の評価）
上記の実施例１、４、５、６又は比較例１、２、３の成形用不織布と、フェノール樹脂を含む粗毛フェルト（目付：６５０ｇ／ｍ２）とを、温度２００℃に設定した平板熱プレスによって貼り合せ、厚さ１０ｍｍの成形サンプルをそれぞれ調製した。
【００６６】
次いで、これらの成形サンプルについて、ブリュエル・ケアー社製の垂直入射法吸音率測定器を用い、ＪＩＳ−Ａ１４０５に準拠した測定方法で、吸音率を測定し、次の評価基準により評価した。この評価結果は表４に示す通りであった。
【００６７】
（基準）
１０００Ｈｚで０．２０以上かつ４０００Ｈｚで０．９０以上；○
１０００Ｈｚで０．２０未満又は４０００Ｈｚで０．９０未満；×
【００６８】
【表４】
0006566802.tif 000005
【００６９】
上記実施例４と比較例１の結果から、プリント樹脂量が３０ｇ／ｍ２以下、かつ通気度が５ｃｍ３／ｃｍ２・ｓｅｃ．以上であることによって、皺を発生させることなく成形できることがわかった。
【００７０】
また、実施例５と比較例２の結果から、通気度が３０ｃｍ３／ｃｍ２・ｓｅｃ．以下であることによって、吸音性に優れることがわかった。
【産業上の利用可能性】
【００７１】
本発明の成形用繊維シートは成形時に伸びやすく、皺を発生させることなく成形できるばかりでなく、吸音性能にも優れているため、特に自動車用途の成形用繊維シートとして好適に使用でき、例えば、自動車のエンジンルーム又は自動車天井材などの成形用繊維シートとして好適に使用できる。
【符号の説明】
【００７２】
Ａ  プリント樹脂液Ａ
【図１】
0006566802.tif 000006